Summary: New Techniques in Video Displays
The preceding papers are summarized, with their important points gathered together for convenient reference.
Electrophoretic image display (EPID) panel
A new reflective-type electrophoretic image display (EPID) panel is described which is based on electrophoresis. In the EPID panel, a suspension is mainly composed of pigment particles and a suspending liquid. A dc voltage applied across a suspension layer changes the reflective color of the suspension as a result of the electrophoretic migration of the particles. The precipitation of the particles in the suspension is prevented by making the densities of the pigment particles and the suspending liquid equal. Color combinations of both the pigment particles and the suspending liquid can be used to achieve a desired color display. A reversal between the colors of the displayed pattern and its background can be obtained by changing the polarities of the applied dc voltage. The EPID panel has a memory function because of the deposition of the pigment particles on the electrode surface. A reflective contrast ratio of 40:1 at 75 V dc is demonstrated with experimental EPID panels. Rise and fall times of the panels are 20 ms and 10 ms, respectively, at 100 V ac. Power dissipation of the panel is about 7.5 mW for displaying a numeral "8" (107 by 59 mm2).
Über die Lumineszenz und Absorption von ZnO-Kristallen
ZusammenfassungIm langwelligen ultravioletten und grünen Spektralbereich wird die spektrale Verteilung und die Polarisation der Lumineszenzstrahlung synthetischer ZnO-Kristalle mit verschiedenen Zusätzen, bei Anregung mit Elektronen, in Abhängigkeit von der Temperatur und der Leitfähigkeit untersucht. Messungen der Absorptionskonstanten für polarisiertes Licht ergänzen die Emissionsmessungen. Für die ultraviolette und die grüne Lumineszenzbande wird außerdem die Lumineszenzausbeute bei Kristallen verschiedener Dotierung bestimmt und mit bekannten Modellvorstellungen verglichen.Ferner wird nach einer einfachen Interferenzmethode der Unterschied der Brechungsindizes von ZnO-Kristallen für die Polarisationsrichtungen senkrecht und parallel zurc-Achse bestimmt.